(57)【要約】【課題】耐ブルーミング性に優れ、かつ耐オゾン性、低燃費性及び耐摩耗性にも優れるタイヤ用ゴム組成物、及びそれを用いて作製した空気入りタイヤを提供する。【解決手段】ゴム成分、シリカ、水酸基を有する脂肪酸のエステルからなる粘着性ワックス及び脂肪酸のエステル化合物からなる液状可塑剤を含むタイヤ用ゴム組成物に関する。【選択図】なし【特許請求の範囲】
【請求項１】
ゴム成分、シリカ、水酸基を有する脂肪酸のエステルからなる粘着性ワックス及び脂肪酸のエステル化合物からなる液状可塑剤を含むタイヤ用ゴム組成物。
【請求項２】
前記水酸基を有する脂肪酸が、水酸基を有する飽和脂肪酸である請求項１記載のタイヤ用ゴム組成物。
【請求項３】
前記水酸基を有する脂肪酸が、２分子以上の同一又は異なる水酸基を有する脂肪酸の縮合物である請求項１又は２記載のタイヤ用ゴム組成物。
【請求項４】
前記水酸基を有する脂肪酸のエステルが、前記水酸基を有する脂肪酸と２種以上の１価脂肪族アルコールとのエステルである請求項１〜３のいずれかに記載のタイヤ用ゴム組成物。
【請求項５】
前記脂肪酸のエステル化合物からなる液状可塑剤が植物性オイルである請求項１〜４のいずれかに記載のタイヤ用ゴム組成物。
【請求項６】
前記脂肪酸のエステル化合物からなる液状可塑剤は、構成する全脂肪酸１００質量％中の１個の不飽和結合を有する脂肪酸の含有量が４５質量％以上である請求項１〜５のいずれかに記載のタイヤ用ゴム組成物。
【請求項７】
前記脂肪酸のエステル化合物からなる液状可塑剤は、構成する全脂肪酸１００質量％中のオレイン酸の含有量が４５質量％以上である請求項６記載のタイヤ用ゴム組成物。
【請求項８】
請求項１〜７のいずれかに記載のゴム組成物を用いて作製した空気入りタイヤ。
【発明の詳細な説明】
【技術分野】
【０００１】
本発明は、タイヤ用ゴム組成物及びそれを用いて作製した空気入りタイヤに関する。
【背景技術】
【０００２】
近年、環境、省資源の立場から、タイヤ配合物にも石油外由来の原料が用いられてきており、また、カーボンブラックよりも低燃費化に有利なシリカ充填剤が用いられる傾向もある。
【０００３】
従来より、タイヤ用ゴム組成物には、オゾンによるタイヤの劣化（クラックの発生など）を防ぐために、ワックスが配合され、タイヤの表面にブルームさせて膜を形成する方法が用いられている。ワックスとしては、通常、パラフィンワックス、マイクロワックスなどの石油系ワックスが使用されているが、将来の化石資源枯渇の際には入手が困難になる恐れがあり、また、環境への配慮という問題もある。そこで、カルナバワックス、ホホバワックス、米糠ワックス、蜜蝋、キャンデリラワックスなどの天然系ワックス（天然由来のワックス）を配合することも検討されている。
【０００４】
しかし、これらのワックス成分は、耐オゾン性の向上のために多く配合すると、過剰に表面に析出して、外観性の問題を引き起こしたり、シリカのような極性の高い充填剤の分散不良を招いたりするという問題がある。
【０００５】
また、炭素−炭素間不飽和結合を有する天然ワックス（不飽和脂肪酸エステル）を用いた場合、環境にはやさしいものの、ワックス成分そのものが劣化したり、品質が安定しないという問題がある。また、融点範囲が限られているため、広い温度範囲での物性向上が不十分であるといった課題もある。加えて、一般に石油系ワックスに比べ、天然系ワックスは炭化水素の含有量が少ないため、天然ゴムやブタジエンゴム、イソプレンゴム等の低極性ゴムとの相容性や膜の均一性に劣るという問題もある。
【０００６】
天然系ワックスの配合技術として、耐オゾン性と外観の両立のために天然由来のカルナバワックスを配合する技術が提案されているが、広い温度域の耐オゾン性は未だ不十分である。さらに、特許文献１には、カルナバワックスとキャンデリラワックスを配合する技術なども新たに開示されているが、耐ブルーミング性、シリカの分散性に改善の余地がある。
【０００７】
一方、品質が安定し、広い温度域に効果を期待できる石油系ワックスは、極性に乏しいことから、他の配合物、特にシリカ類との相溶性が不足して分散に問題があったり、将来の石油枯渇の際には、供給に不安があるという問題がある。
【０００８】
また、従来からの汎用可塑剤であるパラフィンオイルやアロマオイルに代えて、植物性オイルに代表される脂肪酸エステル化合物からなる可塑剤を配合し、環境への配慮、物性向上を試みる技術も提案され、例えば、ブルーミング防止と環境保護を目的としてひまわり油を配合する方法が開示されているが、低燃費性と耐ブルーミング効果には改善の余地がある。したがって、耐候性やブルームの抑制性に優れるとともに、良好なシリカの分散性が得られ、低燃費性などのゴム物性を改善できるゴム組成物を提供することが望まれている。
【先行技術文献】
【特許文献】
【０００９】
【特許文献１】特開２００８−３０３２４９号公報
【発明の概要】
【発明が解決しようとする課題】
【００１０】
本発明は、上記課題を解決し、耐ブルーミング性に優れ、かつ耐オゾン性、低燃費性及び耐摩耗性にも優れるタイヤ用ゴム組成物、及びそれを用いて作製した空気入りタイヤを提供することを目的とする。
【課題を解決するための手段】
【００１１】
本発明は、ゴム成分、シリカ、水酸基を有する脂肪酸のエステルからなる粘着性ワックス及び脂肪酸のエステル化合物からなる液状可塑剤を含むタイヤ用ゴム組成物に関する。
【００１２】
前記水酸基を有する脂肪酸は、水酸基を有する飽和脂肪酸であることが好ましい。
前記水酸基を有する脂肪酸は、２分子以上の同一又は異なる水酸基を有する脂肪酸の縮合物であることが好ましい。
【００１３】
前記水酸基を有する脂肪酸のエステルは、前記水酸基を有する脂肪酸と２種以上の１価脂肪族アルコールとのエステルであることが好ましい。
【００１４】
前記脂肪酸のエステル化合物からなる液状可塑剤は、植物性オイルであることが好ましい。
前記脂肪酸のエステル化合物からなる液状可塑剤は、構成する全脂肪酸１００質量％中の１個の不飽和結合を有する脂肪酸の含有量が４５質量％以上であることが好ましい。
【００１５】
前記脂肪酸のエステル化合物からなる液状可塑剤は、構成する全脂肪酸１００質量％中のオレイン酸の含有量が４５質量％以上であることが好ましい。
本発明はまた、前記ゴム組成物を用いて作製した空気入りタイヤに関する。
【発明の効果】
【００１６】
本発明によれば、ゴム成分、シリカ、水酸基を有する脂肪酸のエステルからなる粘着性ワックス及び脂肪酸のエステル化合物からなる液状可塑剤を含むタイヤ用ゴム組成物であるので、耐ブルーミング性、耐オゾン性、低燃費性、耐摩耗性をバランスよく改善できる。
【発明を実施するための形態】
【００１７】
本発明のタイヤ用ゴム組成物は、ゴム成分、シリカ、水酸基を有する脂肪酸のエステルからなる粘着性ワックス及び脂肪酸のエステル化合物からなる液状可塑剤を含むものである。
【００１８】
シリカ配合ゴムに水酸基を有する脂肪酸のエステルからなる粘着性ワックス及び脂肪酸のエステル化合物からなる液状可塑剤の両成分を配合することで、シリカとの相溶性が向上し、高いシリカ分散性が得られるため、低燃費性、耐摩耗性に改善効果が発揮されるとともに、耐ブルーミング性と耐オゾン性も改善され、これらの性能をバランスよく向上できる。
【００１９】
前記水酸基を有する脂肪酸エステルからなるワックスは、ワックス業界で「粘着性ワックス」と呼称されるものであり、他のワックスとの相溶性が良いことから化粧品業界等でワックスのつなぎとして使用されており、容易に入手可能なものである。
【００２０】
粘着性ワックスにおいて、水酸基を有する脂肪酸のエステルとしては、その構造中に少なくとも１つの水酸基を持つ化合物から公知の手法により得られるものが挙げられ、具体的には、水酸基を有する脂肪酸（脂肪族カルボン酸）と脂肪族アルコールとの脱水縮合反応により得られるものがその代表的なものである。
【００２１】
上記水酸基を有する脂肪酸のエステルを構成する、水酸基を有する脂肪酸は、１分子中に水酸基を１〜８個含むことが好ましく、１〜４個含むことがより好ましく、１〜２個含むことがさらに好ましい。水酸基を有することにより、適度な極性が生じ、シリカ分散性や他の配合成分との親和性が向上する。一方、水酸基数が８個より多いと、極性が大きすぎるため、配合するゴム成分との親和性が減少し、ゴム物性が悪化する恐れがある。
【００２２】
上記水酸基を有する脂肪酸の炭素数は、好ましくは１０〜３０、より好ましくは１２〜２５、さらに好ましくは１５〜２０である。炭素数が１０未満では、粘着性が充分でなかったり、融点が低くなって高温での耐オゾン性に劣る可能性がある。炭素数が３０を超えると、融点が高すぎて低温での耐オゾン性が劣ったり、ゴム成分中での分散が悪くなる恐れがある。
【００２３】
上記水酸基を有する脂肪酸は、１分子中の不飽和結合数が０〜３個であることが好ましく、０〜２個であることがより好ましく、０〜１個であることがさらに好ましく、０個、即ち水酸基を有する飽和脂肪酸であることが特に好ましい。不飽和結合数が多いほど、生成するエステルが温度、紫外線に対して不安定となり、長期の耐オゾン性に悪影響を及ぼす恐れがある。
【００２４】
上記水酸基を有する脂肪酸は、一般に脂肪族ヒドロキシカルボン酸、ヒドロキシカルボン酸又はヒドロキシ酸とも呼ばれる化合物である。例えば、１２−ヒドロキシドデカン酸、３−ヒドロキシミリスチン酸、２−ヒドロキシパルミチン酸、１２−ヒドロキシステアリン酸、９，１０−ジヒドロキシステアリン酸、９，１０−ジヒドロキシオクタデカン酸、リシノール酸、セレブロン酸、ヒマシ油脂肪酸等が好ましい化合物として挙げられるが、特にこれらの化合物に限定されない。上記水酸基を有する脂肪酸の中では、１２−ヒドロキシステアリン酸が特に好ましい。
【００２５】
上記水酸基を有する脂肪酸としては、本発明の効果が充分に得られるという点から、同一又は異なる２分子以上の上記水酸基を有する脂肪酸の縮合物、すなわち、同一又は異なる２分子以上の上記水酸基を有する脂肪酸における水酸基及びカルボキシル基の脱水縮合により形成されたエステル結合を含む化合物が好ましい。具体的には、水酸基を有する脂肪酸１の水酸基と、水酸基の有する脂肪酸２のカルボキシル基とをエステル化させた２分子縮合物、水酸基を有する脂肪酸１の水酸基と、水酸基の有する脂肪酸２のカルボキシル基とをエステル化させ、さらに該水酸基の有する脂肪酸２の水酸基と、水酸基の有する脂肪酸３のカルボキシル基とをエステル化させた３分子縮合物などが挙げられる。上記縮合物のなかでも、粘着性付与、本発明の効果の点から、２〜４分子の縮合物が好ましく、ヒドロキシステアリン酸の２量体がより好ましく、１２−ヒドロキシステアリン酸の２量体がさらに好ましい。
【００２６】
なお、水酸基を有する脂肪酸が上記縮合物である場合、該縮合物を構成する各水酸基を有する脂肪酸の炭素数が前述の数値範囲であることが好ましい。一方、水酸基数については、上記縮合物全体としての水酸基数が前述の数値範囲であることが好ましい。
【００２７】
上記水酸基を有する脂肪酸エステルを構成するアルコール成分としては、特に限定されず、脂肪族アルコールなどが挙げられる。なかでも、１価の脂肪族アルコールが好ましく、１価の高級脂肪族アルコールがより好ましい。特に、１価の高級脂肪族アルコールを用いた場合、耐オゾン性や安定性を付与する効果が高い。また、脂肪族アルコールとしては、飽和脂肪族アルコールが好ましい。
【００２８】
上記アルコール成分の炭素数は、本発明の効果が充分に得られるという点から、１０〜６０が好ましく、１５〜５０がより好ましく、２０〜４０がさらに好ましい。
【００２９】
上記水酸基を有する脂肪酸のエステルが上記水酸基を有する脂肪酸と２種以上の１価脂肪族アルコールとのエステルであること、すなわち、エステルを構成するアルコール成分が２種以上の１価脂肪族アルコールであることが好ましい。これにより、２種以上のエステルの混合物となるため、ワックスの融点範囲が広くなり、より広い温度での耐オゾン性を向上できる。
【００３０】
アルコール成分の具体例としては、エイコサノール（Ｃ２０）、ドコサノール（Ｃ２２）、テトラコサノール（Ｃ２４）、ヘキサコサノール（Ｃ２６）、オクタコサノール（Ｃ２８）、ノナコサノール（Ｃ２９）、トリアコンタノール（Ｃ３０）、メリシルアルコール（Ｃ３１）、ドトリアコンタノール（Ｃ３２）、セロメリシルアルコール（Ｃ３３）、テトラトリアコンタノール（Ｃ３４）、ヘプタトリアコンタノール（Ｃ３５）、ヘキサトリアコンタノール（Ｃ３６）などが挙げられる。これらは単独で用いても、２種以上を併用してもよい。
【００３１】
上記水酸基を有する脂肪酸のエステルからなる粘着性ワックスの好ましい具体例としては、Ｃ２０〜Ｃ４０アルキル（ヒドロキシステアリルオキシ）ステアレート（「Ｃ２０〜Ｃ４０アルキル」は、炭素数２０〜４０個のアルキル基を表す。）が挙げられ、特に好ましい具体例としては、以下の式（Ｉ）で表されるＣ２０〜Ｃ４０アルキル１２−（１２’−ヒドロキシステアリルオキシ）ステアレート、又は式（Ｉ）で表される化合物の混合物が挙げられる。
【化１】
2014015516.tif 000002
（式（Ｉ）中、ｍは１８〜３８の整数を表す。）
【００３２】
式（Ｉ）で示される粘着性ワックスは、Ｋｏｓｔｅｒ  Ｋｅｕｎｅｎ社製、Ｋｅｓｔｅｒ  Ｗａｘ  Ｋ８２Ｐ、及びＫｅｓｔｅｒ  Ｗａｘ  Ｋ８０Ｐとして市販されている。
【００３３】
上記水酸基を有する脂肪酸のエステル（粘着性ワックス）の融点は、４０〜１２０℃であることが好ましく、５０〜１００℃であることがより好ましく、６０〜９０℃であることがさらに好ましい。４０℃未満では、高温での耐オゾン性が充分でなく、１２０℃を超えると、タイヤ表面への析出が充分でなく耐オゾン性が充分でない可能性がある。
【００３４】
なお、融点は、ＤＳＣ（示差走査熱量測定）におけるピーク温度であり、複数のピークがある場合は、最も融解熱量ΔＨ（Ｊ／ｇ）が大きいピーク温度を融点とする。粘着性ワックスが水酸基を有する脂肪酸のエステルの混合物である場合、該混合物のＤＳＣ測定を実施し、最も融解熱量が大きいピーク温度を融点とする。
【００３５】
前記水酸基を有する脂肪酸エステルからなる粘着性ワックスの含有量は、ゴム成分１００質量部に対して、０．０１〜３０質量部が好ましく、０．１〜２５質量部がより好ましく、０．２〜２０質量部がさらに好ましい。０．０１質量部未満であると、シリカ分散性や外観性向上の効果が不十分になる傾向がある。３０質量部を超えると、ゴム弾性が低下したり、機械的強度に悪影響を与える恐れがある。
【００３６】
本発明のゴム組成物は、上記水酸基を有する脂肪酸エステルからなる粘着性ワックスのほか、他のワックス成分を配合してもよい。他のワックス成分としては、特に限定されず、例えば、パラフィンワックス、マイクロワックスなどの石油系ワックス、キャンデリラワックス、カルナバワックス、木ろう、ライスワックス、ホホバろうなどの植物系ワックス；ミツロウ、ラノリン、鯨ろうなどの動物系ワックス；オゾケライト、セレシン、ペトロラクタムなどの鉱物系ワックス；ヒマシ硬化油、大豆硬化油、ナタネ硬化油、牛脂硬化油などの天然油脂系硬化油；ジステアリルケトンなどの油脂を原料とする合成ワックス；及びこれらの精製物などが挙げられる。
【００３７】
本発明は、脂肪酸のエステル化合物からなる液状可塑剤を含む。一般に、オイルのような液状可塑剤は、１０質量部以上のような多量に配合すると、表面にブリードして物性を損なう傾向があるが、本発明では、シリカおよび水酸基を有する脂肪酸のエステルからなる粘着性ワックスとの組み合わせで使用するため、液状可塑剤を多く配合しても、長期にわたって表面にブリードせず、物性の低下を抑制できる。なお、本発明における液状可塑剤は、２０℃で液体状態である。
【００３８】
脂肪酸のエステル化合物からなる液状可塑剤としては、合成、天然を問わないが、入手の容易さ、環境への配慮から、植物性オイル（グリセロール脂肪酸トリエステル）であることが好ましい。
【００３９】
植物性オイルとしては、ひまし油、綿実油、あまに油、なたね油、大豆油、パーム油、やし油、落花生油、パインオイル、パインタール、トール油、コーン油、こめ油、べに花油、ごま油、オリーブ油、ひまわり油、パーム核油、椿油、ホホバ油、マカデミアナッツ油、サフラワー油、桐油、等が挙げられるが、この限りではない。また単独でも混合して用いてもよく、精製、改質の操作が加えられていても良い。また、オイルを生産する植物が、遺伝子改変されていてもよい。
【００４０】
ゴム物性の向上という点から、脂肪酸のエステル化合物からなる液状可塑剤を構成する全脂肪酸１００質量％のうち、１分子中に１個の不飽和結合を有する脂肪酸の含有割合が４５質量％以上であることが好ましく、より具体的には、オレイン酸の含有割合が４５質量％以上であることが好ましい。不飽和結合が１分子中に２個以上存在すると、１個の化合物に比べて耐熱性が劣る傾向があり、また、不飽和結合が存在しない化合物の場合、室温での液状の保持が難しく、可塑化効果が得られないおそれがあるため、１分子中に１個の不飽和結合を有する脂肪酸が好適である。該含有量は、より好ましくは６０質量％以上、さらに好ましくは７０質量％以上である。上限は特に限定されないが、低燃費性、耐摩耗性に優れるという点から、好ましくは９８質量％以下、より好ましくは９５質量％以下である。
【００４１】
本発明における脂肪酸のエステル化合物としては、オレイン酸含有量が高い植物性オイル（ハイオレイック植物性オイル）が好ましく、例えば、ハイオレイックひまわり油、ハイオレイックべに花油、ハイオレイックキャノーラ油、オリーブ油等が挙げられる。入手の容易さ、不飽和結合が１分子中２個以上の脂肪酸成分が少なく、品質が安定している点から、ハイオレイックひまわり油が最も好ましい。
【００４２】
脂肪酸のエステル化合物からなる液状可塑剤の配合量は、ゴム成分１００質量部に対して、１〜５０質量部が好ましく、２〜４０質量部がより好ましく、３〜３０質量部がさらに好ましく、４〜２０質量部が特に好ましい。１質量部未満では、加工性が低下するおそれがあり、５０質量部を超えると、ゴムがやわらかくなりすぎて、物性を低下させる恐れがある。
【００４３】
本発明のゴム組成物は、シリカを含む。前記シリカとしては特に限定されず、例えば、乾式法シリカ（無水ケイ酸）、湿式法シリカ（含水ケイ酸）等が挙げられるが、シラノール基が多いという理由から、湿式法シリカが好ましい。
【００４４】
前記シリカの窒素吸着比表面積（Ｎ２ＳＡ）は、４０ｍ２／ｇ以上が好ましく、５０ｍ２／ｇ以上がより好ましく、１００ｍ２／ｇ以上がさらに好ましく、１５０ｍ２／ｇ以上が特に好ましい。４０ｍ２／ｇ未満では、加硫後の破壊強度が低下する傾向がある。また、シリカのＮ２ＳＡは、５００ｍ２／ｇ以下が好ましく、３００ｍ２／ｇ以下がより好ましい。５００ｍ２／ｇを超えると、低発熱性、ゴムの加工性が低下する傾向がある。なお、シリカの窒素吸着比表面積は、ＡＳＴＭ  Ｄ３０３７−８１に準じてＢＥＴ法で測定される値である。
【００４５】
前記シリカは、各種脂肪酸、樹脂、シランカップリング剤、カーボンブラック等で、表面を改質されていても構わない。
【００４６】
前記シリカの含有量は、ゴム成分１００質量部に対して、５質量部以上が好ましく、１０質量部以上がより好ましく、１５質量部以上がさらに好ましく、２０質量部以上が特に好ましい。５質量部より少ないと、低発熱性が不十分である。また、前記シリカは、２００質量部以下が好ましく、１５０質量部以下がより好ましい。２００質量部より多いと、シリカのゴムへの分散が困難になり、ゴムの加工性が悪化する傾向がある。
【００４７】
本発明では、シリカとともに、シランカップリング剤を使用することが好ましい。シランカップリング剤としては特に限定されず、従来からタイヤ分野において汎用されているものを使用でき、例えば、スルフィド系、メルカプト系、ビニル系、アミノ系、グリシドキシ系、ニトロ系、クロロ系シランカップリング剤などが挙げられる。なお、シランカップリング剤の含有量は、適宜設定すれば良く、例えば、シリカ１００質量部に対して、好ましくは１〜２０質量部である。
【００４８】
本発明のゴム組成物は、シリカ以外の充填剤を配合してもよい。このような充填剤としては、タイヤ分野で公知のものを特に制限なく使用でき、具体的には、カーボンブラック、水酸化アルミニウム、クレー、炭酸カルシウム、モンモリロナイト、セルロース、ガラスバルーン、各種短繊維等が挙げられる。なかでも、良好な耐オゾン性や耐摩耗性を得、本発明の効果が充分に得られるという点から、カーボンブラックを配合することが好ましい。
【００４９】
カーボンブラックの窒素吸着比表面積（Ｎ２ＳＡ）は、好ましくは１５ｍ２／ｇ以上、より好ましくは２５ｍ２／ｇ以上である。１５ｍ２／ｇ未満では、ゴム強度が低下する傾向がある。また、カーボンブラックのＮ２ＳＡは、好ましくは９０ｍ２／ｇ以下、より好ましくは６０ｍ２／ｇ以下である。９０ｍ２／ｇを超えると、加工性が悪化したり、耐摩耗性が悪化したりする傾向がある。
なお、カーボンブラックのＮ２ＳＡは、ＪＩＳ  Ｋ  ６２１７−２：２００１に準拠して測定される。
【００５０】
カーボンブラックの含有量は、ゴム成分１００質量部に対して、好ましくは１質量部以上、より好ましくは３質量部以上である。該含有量は、好ましくは３０質量部以下、より好ましくは１５質量部以下である。上記範囲内にすることにより、良好な低燃費性、耐摩耗性、加工性が得られる。
【００５１】
本発明におけるゴム成分としては、天然ゴム（ＮＲ）、エポキシ化天然ゴム（ＥＮＲ）、スチレンブタジエンゴム（ＳＢＲ）、ブタジエンゴム（ＢＲ）などのジエン系ゴム、ブチルゴム、塩素化ブチルゴムなどのブチル系ゴム、及びそれらの任意の割合の混合物などが挙げられるが、ジエン系ゴムを含むことが好ましい。これらのゴムは、縮合、変性されたものでもよい。また、ゴムの主鎖及び末端が変性剤により変性されたものでもよく、また一部が多官能型、例えば四塩化スズ，四塩化珪素のような変性剤を用いることにより分岐構造を有しているものでも良い。なお、ゴム種、各ゴム種の配合量は、適用部材などに応じて適宜選択すれば良い。
【００５２】
本発明のゴム組成物では、前記成分のほかにタイヤ工業において一般的に使用されている可塑剤、老化防止剤、ステアリン酸、酸化亜鉛などの添加剤、硫黄などの加硫剤、加硫促進剤などを適宜配合することができる。
【００５３】
本発明におけるゴム組成物は、タイヤ工業において一般的に行われている混練工程を経ることにより作成できる。前記ゴム組成物のタイヤ適用部材は特に限定されず、配置も特に限定されない。耐オゾン性、耐ブルーミング性に優れる点から、特に、サイドウォール、トレッドなどの外部部材に好適である。
【００５４】
本発明の空気入りタイヤは、通常の方法により製造される。すなわち、上記ゴム組成物を通常の加工方法を用いて混練りし、得られた未加硫ゴム組成物を、押し出し加工し、タイヤ成型機上で他の部材とともに通常の方法により貼り合わせて未加硫タイヤを成形する。この未加硫タイヤを加硫機中で加熱加圧して、本発明の空気入りタイヤを得ることができる。
【実施例】
【００５５】
実施例に基づいて、本発明を具体的に説明するが、本発明はこれらのみに限定されるものではない。
【００５６】
以下に、実施例および比較例で使用した薬品をまとめて示す。
溶液重合スチレンブタジエンゴム（ＳＢＲ）：日本ゼオン社製の「ＮＳ１１６」
ブタジエン（ＢＲ）：宇部興産（株）製のＵＢＥＰＯＬ  ＢＲ１５０Ｂ（シス１，４結合量９７％、４０ＭＬ１＋４（１００℃）、Ｍｗ／Ｍｎ３．３）
粘着性ワックス：Ｃ２０−Ｃ４０アルキル１２−（１２’−ヒドロキシステアリルオキシ）ステアレート（Ｋｏｓｔｅｒ  Ｋｅｕｎｅｎ社製、Ｋｅｓｔｅｒ  Ｗａｘ  Ｋ８２Ｐ  融点７５〜８５℃）
脂肪酸エステル系可塑剤１：カネダ（株）製のひまわり油（全脂肪酸中のオレイン酸の含有量：８８質量％）
脂肪酸エステル系可塑剤２：日清オイリオグループ（株）製のオリーブ油（全脂肪酸中のオレイン酸の含有量：７５質量％）
脂肪酸エステル系可塑剤３：日清オイリオグループ（株）製のひまわり油（全脂肪酸中のオレイン酸の含有量：２０質量％）
石油系ワックス：日本精蝋（株）製のパラフィンワックス  １５５°Ｆ（融点６９℃）
アロマオイル：（株）ジャパンエナジー製のプロセスオイルＮＣ３００Ｓ
シリカ：ＥＶＯＮＩＫ−ＤＥＧＵＳＳＡ社製のウルトラジルＶＮ３（Ｎ２ＳＡ：１７５ｍ２／ｇ）
カーボンブラック：新日化カーボン（株）製のＨＴＣ＃Ｇ（Ｎ２ＳＡ：２６ｍ２／ｇ）
シランカップリング剤：ＥＶＯＮＩＫ−ＤＥＧＵＳＳＡ社製のＳｉ６９（ビス（３−トリエトキシシリルプロピル）テトラスルフィド）
ステアリン酸：日油（株）製のステアリン酸「桐」
酸化亜鉛：三井金属鉱業（株）製酸化亜鉛２種
老化防止剤：大内新興化学工業（株）製のノクラック６Ｃ（Ｎ−（１，３−ジメチルブチル）−Ｎ−フェニル−ｐ−フェニレンジアミン）
硫黄：鶴見化学工業（株）製の粉末硫黄
加硫促進剤：大内新興化学工業（株）製のノクセラーＮＳ（Ｎ−ｔｅｒｔ−ブチル−２−ベンゾチアゾリルスルフェンアミド
【００５７】
各ワックスの融点については、示差走査熱量測定装置（ＤＳＣ）を用いて、−３０℃から１００℃まで５℃／ｍｉｎの昇温速度でヒートフロー（ｍＷ／ｇ）を測定した。ヒートフロー曲線の最大ピーク温度を融点として記載した。
【００５８】
＜実施例及び比較例＞
表１の配合処方にしたがい、（株）神戸製鋼所製の１．７Ｌバンバリーミキサーを用いて、硫黄および加硫促進剤以外の薬品を充填率が５８％になるように充填し、８０ｒｐｍで１４０℃に到達するまで混練りして混練り物を得た。
次に、オープンロールを用いて、得られた混練り物に硫黄および加硫促進剤を添加して混練りし、未加硫ゴム組成物を得た。さらに、得られた未加硫ゴム組成物を所定のサイズに成形し、１５０℃の条件下で２０分間プレス加硫することにより加硫ゴム組成物を得、約２ｍｍ×１３０ｍｍ×１３０ｍｍの加硫ゴムスラブシートを作成し、試験用サンプルとした。
【００５９】
得られた加硫ゴムシートについて、下記の評価を行った。結果は表１に示す。
【００６０】
（転がり抵抗指数）
（株）岩本製作所製の粘弾性スペクトロメーターＶＥＳを用いて、温度７０℃、初期歪１０％、動歪±１％および周波数１０Ｈｚの条件下で加硫ゴムスラブシートの損失正接（ｔａｎδ）を測定し、比較例１の転がり抵抗指数を１００とし、下記計算式により、転がり抵抗を指数表示した。転がり抵抗指数が大きいほど、転がり抵抗が低減され、好ましいことを示す。
（転がり抵抗指数）＝（比較例１のｔａｎδ）／（各配合のｔａｎδ）×１００
【００６１】
（耐摩耗性）
加硫ゴム試験片を（株）岩本製作所製のランボーン摩耗試験機を用いて、表面回転速度５０ｍ／分、負荷荷重３．０ｋｇ、落砂量１５ｇ／分で、スリップ率２０％の条件下で摩耗量を測定した。比較例１の摩耗量を１００とし、そのほかの摩耗量を指数で表した。指数が大きいほど、耐摩耗性に優れることを示す。
（耐摩耗性指数）＝（比較例１の摩耗量）／（各配合の摩耗量）×１００
【００６２】
（耐ブルーミング性）
加硫後、目視にてオイル、ワックスのブリード状態を確認し、明らかに析出しているものを×、拡大鏡で見ると析出が確認されるものを△、ブリードが見られないものを〇とした。
【００６３】
（耐オゾン性）
ＪＩＳ  Ｋ６２５９  に従い、加硫ゴムシートからダンベル１号で打ち抜いた試験片を２０％伸長し、４０℃でオゾン濃度５０ｐｐｈｍ雰囲気下、曝露した。９６時間後に表面を観察し、き裂が少数以下で肉眼でかろうじて観察できるレベルのものを○、き裂が多数で比較的大きいもの（１ｍｍ未満）を△、亀裂が無数で深くて大きなもの（１ｍｍ以上）を×とした。
【００６４】
【表１】
2014015516.tif 000003
【００６５】
水酸基を有する脂肪酸のエステルからなる粘着性ワックス及び脂肪酸のエステル化合物を併用した実施例では、低燃費性、耐摩耗性、耐ブルーミング性、耐オゾン性のすべての性能が優れ、これらの性能をバランスよく向上できた。特に、実施例１及び比較例１〜３の結果などから、併用により前記性能バランスが相乗的に改善されることが明らかとなった。